【事件の表示】
　特許第３２０６２２２号「ポリエステル組成物」の請求項１ないし３に係る特許に対する特許異議の申立てについて、次のとおり決定する。
【結　論】
　特許第３２０６２２２号の請求項１ないし３に係る特許を取り消す。
【理　由】
［１］手続の経緯
　本件特許第３２０６２２２号の発明は、平成５年６月２８日に特許出願され、平成１３年７月６日にその特許の設定登録がなされたものであり、その後信越化学工業株式会社より特許異議の申立がなされ、取消理由通知がなされ、その指定期間内である平成１４年９月２０日付けで特許異議意見書と訂正請求書が提出され、訂正拒絶理由通知がなされたが、その指定期間内にはなんらの応答もなされなかったものである。
［２］訂正の適否
［訂正の内容］
訂正事項ａ：
　発明の名称の「ポリエステル組成物」を「積層フィルム」と訂正する。
訂正事項ｂ；
　特許請求の範囲の請求項１の「式（５）で定義される平均粒子径が０．０１〜２μｍであって、組成が実質的に式（１）のポリシロキサンで表されるシリコーン粒子を０．０１〜５重量％含有することを特徴とするポリエステル組成物。」の部分を、「式（５）で定義される平均粒子径が０．０１〜２μｍであって、組成が実質的に式（１）のポリシロキサンで表されるシリコーン粒子を０．０１〜５重量％含有することを特徴とするポリエステル組成物からなるフィルムを少なくとも１層積層している積層フィルムであって、前記シリコーン粒子を含有する層の厚みをｔ（μｍ）とし、前記シリコーン粒子の平均粒径をＤとしたとき、０．１≦ｔ／Ｄ≦１００を満足している積層フィルム。」と訂正する。
（以下の訂正事項は省略する。）
［訂正の適否］
 平成１４年９月２０日付けの本件訂正は、本件特許請求の範囲の請求項１において、訂正前「・・・ポリエステル組成物」を訂正後「・・・ポリエステル組成物からなるフィルムを少なくとも１層積層している積層フィルムであって、前記シリコーン粒子を含有する層の厚みをｔ（μｍ）とし、前記シリコーン粒子の平均粒径をＤとしたとき、０．１≦＜ｔ/Ｄ≦１００を満足している積層フィルム」としようとするものである。
　これは、あらたに「からなるフィルムを少なくとも１層積層している積層フィルムであって、前記シリコーン粒子を含有する層の厚みをｔ（μｍ）とし、前記シリコーン粒子の平均粒径をＤとしたとき、０．１≦ｔ/Ｄ≦１００を満足している積層フィルム」との構成を追加するものであり、特許請求の範囲の減縮とはいえるが、訂正前の「ポリエステル組成物」の発明を「積層フィルム」という特定の形状、構造を有する別異の発明に変更するものであり、実質上特許請求の範囲を変更するものといえる。
　従って、本件訂正は、特許法等の一部を改正する法律（平成六年法律第百十六号）附則第六条第一項の規定によりなお従前の例によるとされる、特許法第１２０条の４第３項において準用する特許法第１２６条第２項の規定に違反する。
　よって、本件訂正は認められない。
［３］本件発明
　特許請求の範囲の請求項１〜３に係る発明（以下、「本件発明１〜３」という。）は、特許明細書の特許請求の範囲の請求項１〜３に記載された次のとおりのものと認める。
「【請求項１】式（５）で定義される平均粒子径が０．０１〜２μｍであって、組成が実質的に式（１）のポリシロキサンで表されるシリコーン粒子を０.０１〜５重量％含有することを特徴とするポリエステル組成物。
（ＲＩ）ｌ（Ｒ２）m（Ｒ３）n ＳｉＯ１．５　・・・（１）
［ただし、Ｒ１は、メチル基、Ｒ２は、アミノ基、アクリロイルオキシ基、メタクリロイルオキシ基、工ポキシ基、メルカプト基、塩素原子またはそれらの官能性基を少なくとも１つ有する一価の有機基よりなる群の中から選ばれた基、Ｒ３は、炭素数２以上のアルキル基、アルケニル基、フエ二ル基、ベンジル基、フェネチル基、フロロアルキル基、またはそれらの有機基を少なくとも１つ有する一価の有機基よりなる群の中から選ばれた基であって、ｌ、ｍ、ｎは下記式（２）、（３）および（４）を満足する。
　　１＋ｍ＋ｎ＝１．０　　　　　　………（２）
　　０≦ｌ，ｍ，ｎ　　　　　　　　………（３）
　　０．０１≦ｍ＋ｎ　　　　　　　………（４）］
　　
【化１】
　　　　　　 ｎ
Ｄａｖｅ ＝（ΣＤｉ）／ｎ （μｍ）………（５）　　　
　　　　　　ｉ＝ｌ
Ｄａｖｅ：平均粒子径
Ｄｉ　　：個々の粒子の円相当径（μｍ）
ｎ　　　：粒子の個数
【請求項２】
式（１）において
Ｒ２は、Ｚ（ＣＨ２）ｐであり、
Ｚは、
【化２】
  
−ＮＨ（Ｒ４）、−ＮＨＣＯＮＨ２、−ＯＣＯＣ（Ｒ５）＝ＣＨ２、−ＯＣＨ２、
、−ＳＨ、−ＣＩ　から選ばれた基であり、
　Ｒ４は、−Ｈ、−ＣＨ２ＣＨ２ＮＨ２またはフエ二ル基から選ばれた基であり、
　Ｒ５は、−Ｈ、−ＣＨ３から選ばれた基であり、
　ｐは、２または３であることを特徴とする請求項１記載のポリエステル組成物。
【請求項３】
　式（６）で定義される粒子径の相対標準偏差が０．５以下であるシリコーン粒子を含有することを特徴とする請求項１または２記載のポリエステル組成物。
【化３】
  
Ｄａｖｅ：平均粒子径
Ｄｉ　　：個々の粒子の円相当径（μｍ）
ｎ　　　：粒子の個数 」
［４］取消理由２の概要
　本件請求項１〜３に係る発明は、その出願前日本国内において頒布された下記刊行物１〜６に記載された発明に基づいて、その出願前にその発明の属する技術の分野における通常の知識を有する者が、容易に発明することができたものであり、特許法第２９条第２項の規定に違反して特許されたものである。
　　　　　　　　　　　記
刊行物１：特開平５−１５６０４２号公報（甲第１号証）
刊行物２：特開平４−３３９８３３号公報（甲第２号証）
刊行物３：特開平１−２１７０３９号公報（甲第３号証）
刊行物４：特開平４−２０２３２５号公報（甲第４号証）
刊行物５：特開平３−４７８４０号公報（甲第５号証）
刊行物６：特開平３−２６９０２０号公報（甲第６号証）
［５］引用刊行物記載の事項
刊行物１：
「有機金属化合物をアルコール性溶液中で加水分解して製造された平均粒子径が０.０５〜２μｍの範囲でかつ粒子径の標準偏差値が１〜１．５の範囲にある無機酸化物球状微粒子を、ポリエステルに対して０．０１〜５重量％添加してなることを特徴とするポリエステルフィルム。」（請求項１）
「【産業上の利用分野】本発明は滑り性改良方法に関するものである。更に詳しくは、ポリエステルフィルムの滑り性を向上させる為に、特定の製法で得られた粒子径のそろった無機酸化物球状微粒子をポリエステルに添加する滑り性改良方法に関するものである。」（段落【０００１】）
「【従来の技術】ポリエステルは優れた物理的・化学的性能を有しており、それ故そのフィルムであるポリエステルフィルムは磁気テープ用、光学写真用、蒸着用、コンデンサー用、包装用等に広く用いられている。・・・さらに、ポリエステルフィルムをその表面に磁性層を塗布して磁気テープとして用いる場合には、特に滑り性の良さが要求される。これは、フィルムの滑り性が悪いとフィルム製造時、磁性層塗布時あるいはその他フィルム取扱い時にフィルム表面に傷・しわ等が発生し、その為ドロップ・アウトが起こり磁気テープの品質に問題が生じるからである。また、製品としての磁気テープはテープ走行性の良さが不可欠である為、良好な滑り性が求められる。」（段落【０００２】）
「本発明でいう無機酸化物球状微粒子（以下、これを球状微粒子（Ａ）という。）の無機酸化物とは、金属原子が酸素原子との結合を介して３次元のネットワークを構成した金属の酸素化合物と定義され、金属原子には部分的にネットワークに関与していない基例えば原料由来の非加水分解性基や未加水分解の加水分解性残基、水酸基、カップリング剤による処理基などを有するものも含むものである。」（（段落【００１０】））
 「球状微粒子（Ａ）の原料である有機金属化合物は、加水分解性有機基を有し、加水分解縮合して三次元に（金属−酸素）結合鎖を形成しうる化合物で、工業的に入手しやすく安価であるものとしてシリコン、チタン、ジルコニウム等のアルコキシ金属化合物が好適に用いられる。それらは一般式　Ｒ１ｍＭ（ＯＲ２）ｎ（但し、Ｍは金属元素、Ｒ１は水素原子及び置換基があってもよい炭素数１０までのアルキル基、アリール基、不飽和脂肪族残基の群から選ばれる少なくとも一種の基、Ｒ２ はアルキル基を表わす。ｍは０又は正の整数、ｎは１以上の整数であり、かつｍ＋ｎ＝金属元素Ｍの原子価を満足する。また、ｍ個のＲ１は異なっていてもよく、ｎ個のＲ２も同様である。）で示されるが、金属元素Ｍとして好ましくはシリコン、チタン、ジルコニウムが挙げられ、その場合ｍ＋ｎ＝４となる。」（段落【００１１】）
「Ｒ２ は好ましくは炭素数８までの低級アルキル基が用いられる。ｎが３以上のアルコキシ金属化合物は単独で使用可能であるが、ｎ＝１又は２で表される化合物は加水分解性有機基を３個以上有する原料と共に使用しうる。上記一般式Ｒ１ｍＭ（ＯＲ２）ｎで示される有機金属化合物の具体例としてはテトラメトキシシラン、テトラエトキシシラン、テトライソプロポキシシラン、テトラブトキシシラン、トリメトキシシラン、トリエトキシシラン、メチルトリメトキシシラン、トリメトキシビニルシラン、トリエトキシビニルシラン、３−グリシドキシプロピルトリメトキシシラン、３−クロロプロピルトリメトキシシラン、３−メルカプトプロピルトリメトキシシラン、３−（２−アミノエチルアミノプロピル）トリメトキシシラン、フエニルトリメトキシシラン、フエ二ルトリエトキシシラン、ジメトキシジメチルシラン、ジメトキシメチルシラン、ジエトキシメチルシラン、ジエトキシ−３−グリシドキシプロピルメチルシラン、３−クロロプロピルジメトキシメチルシラン、ジメトキシジフエニルシラン、ジメトキシメチルフェニルシラン、トリメチルメトキシシラン、トリメチルエトキシシラン、ジメチルエトキシシラン、ジメトキシジエトキシシラン、・・・などが揚げられる。」（段落【００１２】）、
「球状微粒子（Ａ）は、上記したシリコン、チタンおよび／またはジルコニウムの有機金属化合物の一種又は二種以上を主原料とするものである」（段落【００１５】））
「こうして得られた球状微粒子（Ａ）は、平均粒径が０.０５〜２μｍの範囲でかつ粒子径の標準偏差値が１〜１．５、より好ましくは１〜１．３の範囲にある粒径分布が非常にシャープなものである。粒径が０．０５μｍより小さければ添加による滑り性改良の効果が少なく、また、２．０μｍより大きければ薄膜フィルムには表面の凹凸が大きすぎて問題となる。」（段落【００２２】）
「球状微粒子（Ａ）の添加量は、ポリエステルに対して０．０１〜５重量％の範囲とする。添加量が０．０１重量％よりも少なければ滑り性に対する効果が不充分であり、また、５重量％よりも多い場合はフィルムの破断強度などの物性の低下があり好ましくない。」（（段落【００２６】）
「なお、本発明でいう平均粒子径および標準偏差値は下記の方法により求めた。１０万倍の電子顕微鏡撮影像の任意の粒子３００個の粒子径を実測して求め、平均粒子径、標準偏差値を下記の式により求めた。」（段落【００２７】）
「【数１】
  
   
   」（段落【００２８】）
「（但し、Ｘｉはｉ個目の粒子径を示し、ｎは３００である。）」（段落【００２９】）
「【発明の効果】特定された製法により得られた、粒子が球状で粒子径分布が非常にシャープな無機酸化物球状微粒子をポリエステルに添加することを特徴とする本発明の方法によれば、ポリエステルフィルム表面に均質微細な凹凸を確実かつ容易に形成することができ、表面が実質上平滑でしかも滑り性に優れたポリエステルフィルムを得ることができる。」（段落【００３０】）
「したがって、本発明の方法で得られたポリエステルフィルムは、耐摩耗性や磁気テープとする時の磁性層の塗布性にもすぐれており、特に電磁変換特性にすぐれた磁気テープ製造に好適なものである。」（段落【００３１】）
刊行物２：
「シリコーン樹脂成分と金属酸化物成分を主たる構成成分とし、平均粒径が０．０１〜５μｍである微粒子を含有させていることを特徴とするポリエステルフィルム。」（【請求項１】）
「前記シリコーン樹脂成分が下記式
ＲｘＳｉＯ２−ｘ／２［ここで、Ｒは炭素数１〜７の炭化水素基であり、ｘは０．５〜２．８の数である。］で表されるオルガノシルセスオキサン（「オルガノシルセスキオキサン」の誤記であると思料される）である請求項１記載のポリエステルフィルム。」（【請求項２】）
「【産業上の利用分野】本発明はポリエステルフイルムに関し、更に詳しくは走行性、耐削れ性に優れ、かつ透明性の良好なポリエステルフィルムに関する。」（段落【０００１】）
「前記シリコーン樹脂成分としては、下記式（Ａ）で表される力ルガノシルセスオキサン成分（「オルガノシルセスキオキサン成分」の誤記であると思料される）であることが、粒子の柔軟性の面より好ましい。」（段落【００２０】）
「 ＲｘＳｉＯ２−ｘ／２　　　　　……（Ａ）
［ここで、Ｒは炭素数１〜７の炭化水素基であり、×は０．５〜２．８の数である。］（段落【００２１】）
「上記式（Ａ）におけるＲは炭素数１〜７の炭化水素基であり、例えば炭素数１〜７のアルキル基、フエニル基あるいはトリル基が好ましい。炭素数１〜７のアルキル基は直鎖状であっても分岐鎖状であってもよく、例えばメチル、エチル、ｎ−プロピル、ｉｓｏ−プロピル、ｎ−ブチル、ｉｓｏ−ブチル、ｔｅｒｔ−ブチル、ｎ−ペンチル、ｎ−へプチル等をあげることができる。」（段落【００２２】）
「これらのうち、Ｒとしてはメチル及びフェニルが好ましく、就中メチルが好ましい。」（段落【００２３】）
「上記式（Ａ）におけるｘは０．５〜２．８の数である。例えば上記式（Ａ）におういて（おいての誤記と認める。）ｘが１であるとき、上記式（Ａ）は、下記式（Ａ）−１
ＲＳｉＯ１．５　　　　　　　……（Ａ）−１
ここで、Ｒの定義は上記に同じであるで表すことができる。」（段落【００２４】）
「上記式（Ａ）−１の組成は、シリコーン樹脂成分の三次元重合体鎖構造における下記構造部分；」（段落【００２５】）
「【化１】
   
に由来するものである。」（段落【００２６】）
「またフイルム表面の突起分布をシャープにする点で、微粒子は下記で定義される相対標準偏差が０．７以下、更に０．５以下、特に０．３以下であることが好ましい。」（段落【００３８】）
「【数２】   相対標準偏差
   
」（段落【００３９】）
「ここで、ｄｉは個々の微粒子の長径（μｍ）であり、ＤＡは微粒子の長径の数平均値（μｍ）であり、そしてｎは粒子の個数である。」（段落【００４０】）
 「本発明における微粒子の平均粒径は０．０１〜５μｍとする必要があり、より好ましくは０．０５〜２μｍである。平均粒径が０．０１μｍ未満ではフイルムにした場合、滑り性が低下してくる。また平均粒径が５μｍを越えるとボイドの発生、粗大突起に起因するフイルム表面の散乱の増加等によるフイルムの透明性が減少する或いはフイルムの耐削れ性が悪化するので好ましくない。」（段落【００４１】）
「また、微粒子のポリエステルに対する添加量は好ましくは０．００１〜１０重量％であり、更に好ましくは０．００２〜２重量％である。」（段落【００４２】）
「【発明の効果】本発明によれば、走行性、耐削れ性に優れ、かつフイルム透明性の良好なポリエステルフイルムを提供することができる。」（段落【００６１】）
刊行物３：、
「（１）平均粒子径が０．０１μｍ以上、０．０５μｍ未満であるポリオルガノシルセスキオキサン微粒子。
（２）ケイ素原子に結合する炭化水素基が炭素数６以下のアルキル基、ビニル基、フェニル基、置換プロピル基または置換シクロヘキシルエチル基である請求項１記載のポリオルガノシルセスキオキサン微粒子。
（３）一般式：
　　Ｒ１Ｓｉ（ＯＲ２）３（式中、Ｒ１は置換または非置換の１価の炭化水素基を示し、Ｒ２は置換または非置換のアルキル基を示す）で表されるオルガノトリアルコキシシランを有機酸の存在下に加水分解して、一般式：
　　Ｒ１Ｓｉ（ＯＨ）３（式中のＲ１の意味は上記のとおりである）
で示されるオルガノシラントリオールまたはその部分縮合物を得る工程、ついで該オルガノシラントリオールまたはその部分縮合物をアルカリの水溶液または該水溶液と有機溶媒との混合液中で重縮合反応させる工程、を具備することを特徴とするポリオルガノシルセスキオキサン微粒子の製造方法。」（特許請求の範囲（１）〜（３））
「このポリオルガノシルセスキオキサン微粒子においてケイ素原子に結合する基としては、例えば置換または非置換の１価の炭化水素基を例示することができ、具体的には、メチル基、エチル基、プロピル基、ブチル基、ヘキシル基、ヘプチル基、オクチル基、ノニル基、デシル基、ドデシル基のようなアルキル基：シクロヘキシル基のようなシクロアルキル基：２−フェニルプロピル基のようなアラルキル基：フエニル基、トリル基のようなアリール基：ビニル基、アリル基のようなアルケニル基：およびクロロメチル基、γ−クロロプロピル基、γ−メタクリロキシプロピル基、γ−グリシドキシプロピル基、３，４−工ポキシシクロヘキシルエチル基、γ−メルカプトプロピル基、３，３，３−トリフルオロプロピル基のような置換炭化水素基を例示することができ、これらは１種類で用いても２種類以上を併用しても差支えない。」（第３頁左下欄１８行目〜右下欄１５行目）
「前記一般式（１） 中のＲ１の置換または非置換の１価の炭化水素基としては、上記したようにポリオルガノシルセスキオキサン微粒子のケイ素原子に結合するものと同一の１価の炭化水素基を例示することができる。これらの基のうちでも、粒子径が０．１μｍ以下で、かつ粒子径の揃った球状のポリオルガノシルセスキオキサン微粒子を得ることができるということからは、メチル基、エチル基、プロピル基、ブチル基、ペンチル基、ヘキシル基、ビニル基またはフエニル基が好ましい。また、化学的に安定で、かつ炭素官能性基により極性などの特異な性質を生成物に与え、さらに粒子径が小さく、かつ揃っている球状のポリオルガノシルセスキオキサン微粒子を得ることができるということからは、γ−クロロプロピル基、γ−メタクリロキシプロピル基、γ−グリシドキシプロピル基のような置換プロピル基：および３，４−工ポキシシクロヘキシルエチル基が好ましい。」
（第４頁左上欄３行目〜右上欄１行目）
「本発明の製造方法により得られたポリオルガノシルセスキオキサン微粒子は、塗料、プラスチック、ゴム、紙などの充填剤や添加剤として有用である。とくにプラスチックフィルムの滑り性向上剤、透明プラスチック用充填剤および補強剤として好適である。」（第６頁左上欄５行目〜１０行目）
　また、実施例には、平均粒子径０．１，０．３５μｍのケイ素原子にメチル基及びフェニル基が結合したポリオルガノシルセスキオキサン微粒子（実施例２，３）、平均粒子径０．５μｍのケイ素原子にメチル基及びビニル基が結合したポリオルガノシルセスキオキサン微粒子（実施例４）、平均粒子径０．４μｍのケイ素原子にメチル基、ヘキシル基及びフェニル基が結合したポリオルガノシルセスキオキサン微粒子（実施例５）、平均粒子径０．５μｍのケイ素原子にメチル基及びγ−クロロプロピル基が結合したポリオルガノシルセスキオキサン微粒子（実施例６）、平均粒子径０．４μｍのケイ素原子にメチル基、γ−グリシドキシプロピル基及び窒素含有基が結合したポリオルガノシルセスキオキサン微粒子（実施例７）、平均粒子径０．２μｍのケイ素原子にメチル基及びγ−メタクリロキシプロピル基が結合したポリオルガノシルセスキオキサン微粒子（実施例８）、平均粒子径０．１μｍのケイ素原子にメチル基、３，４−エボキシシクロヘキシルエチル基及び窒素含有基が結合したポリオルガノシルセスキオキサン微粒子（実施例９）が記載されている。
刊行物４：
「組成が実質的に式（Ｉ）のポリシロキサンで表わされ、
（ＣＨ３ＳｉＯ３／２）ｌ（Ｒ１ＳｉＯ３／２）ｍ（Ｒ２ＳｉＯ３／２）ｎ　　……（Ｉ）
（式中、Ｒ１はＺ（ＣＨ２）ｐであり、Ｚは−ＮＨＲ３、−ＮＨＣＯＮＨ２、−ＯＣＯＣＲ４＝ＣＨ２、
、−ＳＨ、または−Ｃｌから選ばれる基であり、Ｒ３は−Ｈ、−ＣＨ２ＣＨ２ＮＨ２またはフェニルから選ばれる基であり、Ｒ４は−Ｈまたは−ＣＨ３から選ばれる基であり、Ｐは２または３である。また、Ｒ２は炭素数２以上のアルキル、炭素数２以上のアルケ二ル、フエニル、ベンジル、フエネチルまたは炭素数３以上のフルオロアルキルから選ばれる基である。
　ｌ、ｍ、ｎは比率を表わし、次式（II）〜（VI）を満足する数である。
　l＋ｍ＋ｎ＝１　　　　　　　　　　　　　　……（II）
　０≦l≦０．９９　　　　　　　　　　　　　……（III）
　０≦ｍ≦１　　　　　　　　　　　　　　　　……（IV）
　０≦ｎ≦１　　　　　　　　　　　　　　　　……（V）
　０．０１≦ｍ＋ｎ≦１　　　　　　　　　　　……（VI）
かつ、各シロキサン単位が実質的に均一に分布しており、長径と短径の比が１．２以下、平均粒径が０．１〜１００μｍであることを特徴とする球状シリコーン微粒子。」   （特許請求の範囲の請求項１）
「本発明によって得られる微粒子は化粧品、塗料、接着剤などに添加し、はっ水性、耐熱性、滑り特性などの向上に効果があり、さらに、樹脂の中に添加して硬化や熱による収縮、膨張によって生じる応力の緩和剤、吸収剤などとして有効に利用することができる。」（９頁右上欄第５〜１０行）
　実施例には、ＣＨ３ＳｉＯ３／２単位及び  
単位を有する球状微粒子等が得られることが記載されている。
刊行物５：
「１）一般式
（ＣＨ３ＳｉＯ３／２）ｍ（ＡＳｉＯ３／２）ｎ……（Ｉ）
（但し、Ａはアミノ基、工ポキシ基及びビニル基の中から選ばれる基、又はそれらの官能性基を少なくとも１つ有する一価の有機基、ｎ／（ｍ＋ｎ）は０．００１〜０．４００であり、ｍ及びｎは正の整数である。）で表されることを特徴とする球状ポリオルガノシルセスキオキサン微粒子。」（特許請求の範囲の請求項１）
「このようにして得られたポリオルガノシルセスキオキサンは一般式
（ＣＨ３ＳｉＯ３／２）ｍ（ＡＳｉＯ３／２）ｎ（但し、ｎ／（ｍ＋ｎ）は０．００１〜０．４００であり、ｍ及びｎは正の数である。）で表され、その形状が各々独立した真球状ないし略真球状である。又、反応条件を選択することにより得られた球状ポリオルガノシルセスキオキサン粒子の平均粒子径を０．５〜４．０μｍとし、粒径分布が平均粒径の±３０％の範囲内にあるものの割合を８０重量％以上にすることも容易である。
　本発明で得られる球状ポリオルガノシルセスキオキサン微粒子は、各種合成樹脂の充填材及び添加剤として、例えば合成樹脂フィルム、紙などのすべり性の付与や離型性付与及び補強剤として用いられる。又、工ポキシ樹脂やウレタン樹脂等をビヒクルとする耐熱塗料の体質顔料として、従来のタルクやマイ力粉の代わりに使用することができる。特に粒径分布を極めて狭くすることができることから、塗料などにおいてその薄膜の厚さが厳しく限定されるような用途に適している。その他、半導体封止材料としてのエポキシ樹脂の応力緩和剤、磁気記録媒体のテープ滑性改良剤、カーワックスなどのつや出し剤に配合して光沢を保持したままつや出し剤の研磨性や作業性の向上を図る充填剤として、又離型剤に配合してタイヤ用離型剤やウレタン用離型剤のすべり性を向上させる充填剤として、従来のタルクやマイ力粉の代わりに使用することができる。」（第６頁左上欄８行目〜右上欄１７行目）
「≪発明の効果≫
　本発明の球状ポリオルガノシルセスキオキサンは、アミノ基、工ポキシ基及びビニル基のうち何れかの基を官能基として有しているので、これを工ポキシ樹脂、ウレタン樹脂等の補強剤として用いた場合には、該ポリオルガノシルセスキオキサンの球状微粉末と樹脂中のエポキシ基、アミノ基又はビニル基が結合するので、樹脂の、強度等の機械的諸特性が向上するのみならず、優れた潤滑性、撥水性、離型性等の諸特性の持続性も改善される。」（第６頁右上欄１８行目〜左下欄８行目）
　実施例には、平均粒径が１．６〜１．８μｍのＨ２ＮＣ３Ｈ６基、Ｈ２ＮＣＨ２ＣＨ２ＮＨＣ３Ｈ６基を有する微粒子が記載され、また実施例１には、得られた白色粉末の「粒径分布を測定したところ平均粒径は１．７μｍであり、１．２〜２．２μｍの範囲内に全粒子の８７％以上が含まれていた。旨記載されている。
刊行物６：　
「１．平均式ＣＨ３Ｓｉ（ＯＲ１）３（ここにＲ１は炭素数１〜４のアルキル基）で示されるメチルトリアルコキシシランまたはその部分加水分解縮合物と、平均式Ｒ２Ｓｉ（ＯＲ１）３（ここにＲ２はアクリロキシ基、メルカプト基から選択される基）で示されるオルガノアルコキシシランまたはその混合物あるいはその部分加水分解縮合物とを、アニオン系界面活性剤水溶液中で加水分解し、中和、乾燥してなることを特徴とするアクリロキシ基、メルカプト基含有シルセスキオキサン球状微粉末の製造方法。」（特許請求の範囲の請求項１）
「このものは一般式（ＣＨ３ＳｉＯ３／２）ｍ（Ｒ２ＳｉＯ３／２）ｎで示されるアクリロキシ基、メルカプト基含有シルセスキオキサン微粉末であるが、このものはｎ／ｍ＋ｎが０．００１〜４．０のもので、真球状あるいは略々真球状で粒子径が０．１〜２０μｍの微粉状のものとなる。」（第４頁右下欄６〜１１行目）
「上記した本発明により得られたアクリロキシ基、メルカプト基含有シルセスキオキサン球状微粒子は各種合成樹脂の充填剤及び添加剤として、例えば合成樹脂フィルム、紙などに対するすべり性、離型性付与剤、補強剤として用いられるし、・・・磁気記録媒体のテープ滑性改良剤、・・・として使用することができる。」（第４頁右下欄１２行目〜第５頁左上欄４行目）
　実施例には、平均粒径が０．５〜４μｍのポリメチル（メタクリロキシプロピル）シルセスキオキサン及びポリメチル（メルカプトプロピル）シルセスキオキサン粉末が得られる旨記載されている。
［６］対比・判断
  本件発明１と刊行物１に記載された発明とを対比・検討する。
　刊行物１には、ケイ素を含む有機金属化合物をアルコール性溶液で加水分解して製造された平均粒子径が０.０５〜２μｍの範囲でかつ粒子径の標準偏差値が１〜１．５の範囲にある無機酸化物球状微粒子を、ポリエステルに対して０．０１〜５重量％添加してなることを特徴とするポリエステルフィルム用の組成物の発明が記載されている。
　そこで、本件発明１と刊行物１に記載された発明とを比較、検討すると、両者はポリエステルと平均粒子径の重複するケイ素含有粒子からなるポリエステル組成物である点で一致し、本件発明１は、ケイ素含有粒子として実質的に特定のポリシロキサンで表されるシリコーン粒子であるのに対し、刊行物１に記載された発明では、ケイ素を含む有機金属化合物をアルコール性溶液で加水分解して製造された無機酸化物球状微粒子である点で相違するものと認める。
　そこで、この相違点について検討する。
　刊行物１でも、原料である有機金属化合物として、具体例として「メチルトリメトキシシラン」等の本件発明１の具体例と一致するものが記載され、「これをアルコール性溶液中で適切な条件の下で加水分解すれば、球状微粒子（Ａ）は、球形でしかも粒径分布幅の非常に小さい無機酸化物微粒子として溶液中に析出する。この析出粒子には原料に由来する有機基が一部残存して結合していることもある。」（段落【００２１】）と記載されている。　
　そして、刊行物２では走行性、耐削れ性に優れ、刊行物３では滑り性向上、刊行物４では、滑り特性の向上、刊行物５では、優れた潤滑性、刊行物６では、優れた潤滑性を目的にして、本件発明１で用いる実質的に特定のポリシロキサンで表されるシリコーン粒子を採用した種々の改良剤として添加する発明が記載されている。
　したがって、刊行物１の無機酸化物球状微粒子の代わりに、刊行物２〜６で示された刊行物１及び本件発明１と重複・一致する技術分野で周知の添加剤であるシリコーン粒子を用いることに、格別の困難性があるとはいえず、上記相違点は、当業者が容易になしえたものといえる。
　そして、本件特許明細書における効果である「易滑性と耐摩耗性とくに繰り返し走行時の耐摩耗性に優れたフィルム」は、磁気テープ等のフィルムに通常必要な物性であり、刊行物１〜３，５，６はフィルム、テープの製造に用いるものに関するものであることを勘案すると、本件発明１は、刊行物１〜６に記載された発明に比べ格別顕著な効果を奏するものとはいえない。
　したがって、本件発明１は、刊行物１〜６に記載された発明に基いて、当業者が容易に発明することができたものといえる。
　本件発明２は、本件発明１の組成式（１）をさらに限定したポリシロキサンとしたものであるが、この組成式（１）をさらに限定したポリシロキサンは、刊行物３、４に具体的に例示されていることから、本件発明１と同様の理由により、刊行物１〜６に記載された発明に基いて、当業者が容易に発明することができたものといえる。
　本件発明３は、本件発明１のシリコーン粒子の粒子径の相対標準偏差を限定したものであるが、刊行物１，及び刊行物２の粒子径の相対標準偏差が本件発明３のものと重複・一致しているのであるから、本件発明１と同様の理由により、刊行物１〜６に記載された発明に基いて、当業者が容易に発明することができたものといえる。
［７］むすび
　以上のとおりであるから、本件発明は、特許法第２９条第２項の違反により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月１１日（２００３．８．１１）